(57)【特許請求の範囲】
【請求項１】
少なくともイエロー、マゼンタ、シアン、黒色のトナーを用いて形成されたフルカラー画像上に透明トナーを用いた透明樹脂層を形成する画像形成方法において、
該透明トナーの形状係数の平均値をＸ、イエロートナーの形状係数の平均値をＡｙ、マゼンタトナーの形状係数の平均値をＡｍ、シアントナーの形状係数の平均値をＡｃ、黒色トナーの形状係数の平均値をＡｋとしたときに、｜Ｘ−Ａｙ｜、｜Ｘ−Ａｍ｜、｜Ｘ−Ａｃ｜、｜Ｘ−Ａｋ｜の値がそれぞれ２０未満であり、
該透明トナーの体積基準のメディアン径をＤｘ、イエロートナーの体積基準のメディアン径をＤｙ、マゼンタトナーの体積基準のメディアン径をＤｍ、シアントナーの体積基準のメディアン径をＤｃ、黒色トナーの体積基準のメディアン径をＤｋとしたときに、｜Ｄｘ−Ｄｙ｜、｜Ｄｘ−Ｄｍ｜、｜Ｄｘ−Ｄｃ｜、｜Ｄｘ−Ｄｋ｜の値がそれぞれ０．５μｍ以下であることを特徴とする画像形成方法。
【請求項２】
前記透明トナーの形状係数の平均値が１１０乃至１５０であることを特徴とする請求項１に記載の画像形成方法。
【請求項３】
前記透明トナーは、ワックスを含有するものであることを特徴とする請求項１または２に記載の画像形成方法。
【発明の詳細な説明】
【技術分野】
【０００１】
本発明は、透明トナーを用いるフルカラーの画像形成方法に関する。
【背景技術】
【０００２】
近年のデジタル化の進展により、カラートナーを用いたフルカラーの画像形成が実現され、高解像度、広い色再現領域、高速のプリント作成が求められる印刷業界にも電子写真方式の画像形成装置が参入するようになってきた。
【０００３】
フルカラーの画像形成方法は、たとえば、複数の感光体上に形成された静電潜像を、イエロー、マゼンタ、シアン、黒色のトナーで現像し、形成された各色のトナー画像を中間転写体あるいは記録紙上に重ね合わせてカラー画像を形成するものである。
【０００４】
ところで、フルカラー画像で光沢の高いトナー画像を形成すると、トナー画像と画像を支持する転写シートとの光沢差が大きくなり、見映えのよいフルカラー画像が得られにくくなる傾向があった。そこで、転写シート全面にわたり均一な光沢を有する画像形成方法が検討されるようになり、透明トナーを転写シート全面に付着させて透明な樹脂層を形成して、均一な光沢を有するトナー画像を得る技術が提案された（たとえば、特許文献１参照）。また、透明トナーにより形成された定着層の表面粗さを規定するもの（たとえば、特許文献２参照）や、球形の着色トナーで画像形成後、非球形の透明トナーで透明樹脂層を形成する画像形成方法（たとえば、特許文献３参照）等があった。
【特許文献１】特開平１１−７１７４号公報
【特許文献２】特開２００１−３０５８１６号公報
【特許文献３】特開２００２−２３６３９２号公報
【発明の開示】
【発明が解決しようとする課題】
【０００５】
しかしながら、上記特許文献１や２には画像形成に用いられるカラートナーの物性に関する具体的な記載がなく、開示された内容に基づいて再現を試みたが良好な結果は得られなかった。また、特許文献３に開示されたものは透明トナーのクリーニング性を重視して非球形としたものであり、開示内容に基づいて画像形成を行ったところ、透明トナー層と画像との間に空間が発生して均一な光沢性が得られないことがあった。
【０００６】
本発明は、トナー画像上に透明トナーによる透明樹脂層を形成することにより、転写シート全面にわたり均一な光沢を有し、見映えのよいフルカラーのトナー画像を形成することが可能な画像形成方法を提供することを目的とする。
【課題を解決するための手段】
【０００７】
上記課題は、以下に記載の構成により達成されることが見出された。すなわち、
１．少なくともイエロー、マゼンタ、シアン、黒色のトナーを用いて形成されたフルカラー画像上に透明トナーを用いた透明樹脂層を形成する画像形成方法において、
該透明トナーの形状係数の平均値をＸ、イエロートナーの形状係数の平均値をＡｙ、マゼンタトナーの形状係数の平均値をＡｍ、シアントナーの形状係数の平均値をＡｃ、黒色トナーの形状係数の平均値をＡｋとしたときに、｜Ｘ−Ａｙ｜、｜Ｘ−Ａｍ｜、｜Ｘ−Ａｃ｜、｜Ｘ−Ａｋ｜の値がそれぞれ２０未満であり、
該透明トナーの体積基準のメディアン径をＤｘ、イエロートナーの体積基準のメディアン径をＤｙ、マゼンタトナーの体積基準のメディアン径をＤｍ、シアントナーの体積基準のメディアン径をＤｃ、黒色トナーの体積基準のメディアン径をＤｋとしたときに、｜Ｄｘ−Ｄｙ｜、｜Ｄｘ−Ｄｍ｜、｜Ｄｘ−Ｄｃ｜、｜Ｄｘ−Ｄｋ｜の値がそれぞれ０．５μｍ以下であることを特徴とする画像形成方法。
２．前記透明トナーの形状係数の平均値が１１０乃至１５０であることを特徴とする１に記載の画像形成方法。
３．前記透明トナーは、ワックスを含有するものであることを特徴とする１または２に記載の画像形成方法。
【発明の効果】
【０００８】
本発明では、トナー画像上に透明トナーを用いて透明樹脂層を形成したときに、転写シート全面にわたり均一な光沢を有するフルカラーのトナー画像が得られるようになった。その結果、光沢にムラのない見映えのよいフルカラーの画像形成を安定して行うことが可能になった。
【発明を実施するための最良の形態】
【０００９】
本発明は、イエロー、マゼンタ、シアン、黒色のトナーを用いて形成されたフルカラー画像上に透明トナーを用いた透明樹脂層を形成する画像形成方法に関する。
【００１０】
本発明者は、特許文献３に開示された技術で画像形成を行ったときに、透明トナー層と画像との間に空間が発生したことに着目した。そして、カラートナーにより形成された画像層と透明樹脂層との密着性を向上させることにより、転写シート全面にわたり均一な光沢性が発現されるものと推測した。そこで、カラートナーと透明トナーの形状や粒径を近づけて画像形成を行ったところ、トナー画像と透明樹脂層との間に空間が発生することがなくなり、均一な光沢を有するフルカラー画像が得られることを見出したのである。
【００１１】
カラートナーと透明トナーの粒径差や形状差をある範囲内にすることで、均一な光沢性が発現される理由は明らかではないが、おそらく、定着時にそれぞれのトナーの溶融状態が均一となるため画像が同じような状態になり、その結果、トナー画像間の接着性が向上し、密着性が向上して光沢性が均一化するものと推測される。
【００１２】
以下、本発明に使用されるトナーについて説明する。
【００１３】
本発明に係る画像形成方法では、画像形成に使用されるカラートナーと透明樹脂層を形成する透明トナーが以下のように、粒径と形状がそれぞれ揃ったものが使用される。
【００１４】
本発明に係る画像形成方法に使用されるトナーは、透明トナーの形状係数の平均値をＸ、イエロートナーの形状係数の平均値をＡｙ、マゼンタトナーの形状係数の平均値をＡｍ、シアントナーの形状係数の平均値をＡｃ、黒色トナーの形状係数の平均値をＡｋとしたときに、｜Ｘ−Ａｙ｜、｜Ｘ−Ａｍ｜、｜Ｘ−Ａｃ｜、｜Ｘ−Ａｋ｜の値がそれぞれ２０以下となるものである。本発明では、透明トナーと着色トナーの形状係数の平均値の差が小さいほどよい。
【００１５】
本発明では、カラートナーの形状係数と透明トナーの形状係数の差を上記範囲内にすることにより、両トナーの形状が揃って画像形成時にトナー画像層と透明樹脂層との密着性が向上する結果、画像の光沢性が向上するものと推測される。
【００１６】
本発明に使用されるトナーの「形状係数」とは、下記式により示されるものであり、トナー粒子の丸さの度合いを示すものである。すなわち、
形状係数＝｛〔（トナーの最大径／２）2×π〕／（トナーの投影面積）｝×１００
ここで、最大径とは、トナー粒子の平面上への投影像を２本の平行線ではさんだとき、その平行線の間隔が最大となる粒子の幅をいうものである。また、投影面積とは、トナー粒子を平面上に投影したときに得られる像の面積をいうものである。
【００１７】
この形状係数は、走査型電子顕微鏡により２０００倍にトナー粒子を拡大した写真を撮影し、ついでこの写真に基づいて「ＳＣＡＮＮＩＮＧ  ＩＭＡＧＥ  ＡＮＡＬＹＺＥＲ」（日本電子社製）を使用して写真画像の解析を行うことにより測定した。この際、１００個のトナー粒子を使用して本発明の形状係数を上記算出式にて測定したものである。
【００１８】
そして、形状係数の平均値とは、複数個のトナー粒子を測定して算出した形状係数の総和を測定に使用したトナー粒子の個数で除して得られる値である。
【００１９】
なお、本発明に使用される透明トナーの形状係数の平均値は、１１０乃至１５０であることが好ましい。
【００２０】
このように、透明トナーの形状係数の平均値を上記範囲とすることである程度の不定形性が付与され、粒子間の密着性が向上して粒子間の接着性が向上する。この理由は明確ではないが、おそらく真球のものに比べて接触点が増加する分、粒子間の接着性が向上するためではないかと推測される。一方、１５０を超えるとトナー間に空隙が発生し易くなるため効果が低減するものと推測される。
【００２１】
また、本発明に使用される透明トナーの体積基準のメディアン径（体積Ｄ５０％径）をＤｘ、イエロートナーの体積基準のメディアン径をＤｙ、マゼンタトナーの体積基準のメディアン径をＤｍ、シアントナーの体積基準のメディアン径をＤｃ、黒色トナーの体積基準のメディアン径をＤｋとしたときに、｜Ｄｘ−Ｄｙ｜、｜Ｄｘ−Ｄｍ｜、｜Ｄｘ−Ｄｃ｜、｜Ｄｘ−Ｄｋ｜の値がそれぞれ０．５μｍ未満となるものである。本発明では、透明トナーと着色トナーの体積基準のメディアン径の差が小さいほどよい。
【００２２】
本発明では、カラートナーの粒径と透明トナーの粒径差を上記範囲内にすることにより、トナー画像部の画像粗さと透明樹脂層で形成される樹脂層の粗さの差が抑制されて透明樹脂層で形成された均一性が維持される結果、転写シート上で均一な光沢性が発現されるものと推測される。
【００２３】
体積基準メディアン径（体積Ｄ５０％径）は、コールターマルチサイザーIII（ベックマン・コールター社製）に、データ処理用のコンピューターシステム（ベックマン・コールター社製）を接続した装置を用いて測定、算出することができる。
【００２４】
測定手順としては、トナー０．０２ｇを、界面活性剤溶液２０ｍｌ（トナーの分散を目的として、例えば界面活性剤成分を含む中性洗剤を純水で１０倍希釈した界面活性剤溶液）で馴染ませた後、超音波分散を１分間行い、トナー分散液を作製する。このトナー分散液を、サンプルスタンド内のＩＳＯＴＯＮII（ベックマン・コールター社製）の入ったビーカーに、測定濃度８％になるまでピペットにて注入し、測定機カウントを２５００個に設定して測定する。なお、コールターマルチサイザーのアパチャー径は５０μｍのものを使用した。
【００２５】
本発明に使用される「透明トナー」は、光吸収や光散乱による着色を目的とした後述するような着色剤（着色顔料、着色染料、黒色カーボン粒子、黒色磁性紛など）を粒子中に含有しないものである。本発明に使用される透明トナーは、通常、無色透明であるが、その中に含まれるワックス等の種類や量により透明度が若干低くなることがあるが、実質的には無色透明なものである。例えば、このトナー粒子のみを溶融させ、厚みが０．５ｍｍのペレットとした際の光透過率が９５％以上のものが好ましい。
【００２６】
次に、本発明に使用されるトナーを構成する樹脂について説明する。
【００２７】
本発明に使用される透明トナーや、イエロー、マゼンタ、シアン、黒色のトナー（着色トナー）に使用可能な樹脂には、下記に記載のような重合性単量体を重合して得られる重合体が挙げられる。
【００２８】
トナーに使用される樹脂は、少なくとも１種の重合性単量体を重合して得られた重合体を構成成分として含むものであるが、前記重合性単量体としては、スチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン等のスチレンあるいはスチレン誘導体、メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチル等のメタクリル酸エステル誘導体、アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニル等の、アクリル酸エステル誘導体、エチレン、プロピレン、イソブチレン等のオレフィン類、塩化ビニル、塩化ビニリデン、臭化ビニル、フッ化ビニル、フッ化ビニリデン等のハロゲン系ビニル類、プロピオン酸ビニル、酢酸ビニル、ベンゾエ酸ビニル等のビニルエステル類、ビニルメチルエーテル、ビニルエチルエーテル等のビニルエーテル類、ビニルメチルケトン、ビニルエチルケトン、ビニルヘキシルケトン等のビニルケトン類、Ｎ−ビニルカルバゾール、Ｎ−ビニルインドール、Ｎ−ビニルピロリドン等のＮ−ビニル化合物、ビニルナフタレン、ビニルピリジン等のビニル化合物類、アクリロニトリル、メタクリロニトリル、アクリルアミド等のアクリル酸あるいはメタクリル酸誘導体がある。これらビニル系単量体は単独あるいは組み合わせて使用することができる。
【００２９】
また、樹脂を構成する重合性単量体としてイオン性解離基を有するものを組み合わせて用いることも可能である。例えば、カルボキシル基、スルフォン酸基、リン酸基等の置換基を有するもので、具体的には、アクリル酸、メタクリル酸、マレイン酸、イタコン酸、ケイ皮酸、フマール酸、マレイン酸モノアルキルエステル、イタコン酸モノアルキルエステル、スチレンスルフォン酸、アリルスルフォコハク酸、２−アクリルアミド−２−メチルプロパンスルフォン酸、アシッドホスホオキシエチルメタクリレート、３−クロロ−２−アシッドホスホオキシプロピルメタクリレート等が挙げられる。
【００３０】
さらに、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレート等の多官能性ビニル類を使用して架橋構造の樹脂とすることもできる。
【００３１】
上述した重合性単量体を重合して得られる結着樹脂は、定着速度の高速化や定着温度を下げる視点から、重量平均分子量が５０００以上４００００以下で、ガラス転移点が５５℃以上７５℃未満であることが好ましい。
【００３２】
なお、本発明に使用される透明トナー用の結着樹脂は、樹脂自身が有色のものではないこと、すなわち、実質的に透明なものであればよく、上記重合性単量体を適宜選択して形成されるものが使用可能である。
【００３３】
次に、本発明に使用されるトナーに使用可能なワックスについて説明する。本発明に係るトナーに使用可能なワックスは従来公知のものが挙げられる。具体的には、ポリエチレンワックス、ポリプロピレンワックスなどのポリオレフィンワックス、パラフィンワックス、サゾールワックスなどの長鎖炭化水素系ワックス、ジステアリルケトンなどのジアルキルケトン系ワックス、カルナウバワックス、モンタンワックス、トリメチロールプロパントリベヘネート、ペンタエリスリトールテトラミリステート、ペンタエリスリトールテトラステアレート、ペンタエリスリトールテトラベヘネート、ペンタエリスリトールジアセテートジベヘネート、グリセリントリベヘネート、１，１８−オクタデカンジオールジステアレート、トリメリット酸トリステアリル、ジステアリルマレエートなどのエステル系ワックス、エチレンジアミンジベヘニルアミド、トリメリット酸トリステアリルアミドなどのアミド系ワックスなどが挙げられる。
【００３４】
ワックスの融点は、通常４０〜１６０℃であり、好ましくは５０〜１２０℃、さらに好ましくは６０〜９０℃である。融点を上記範囲内にすることにより、トナーの耐熱保存性が確保されるとともに、低温で定着を行う場合でもコールドオフセットなどを起こさずに安定したトナー画像形成が行える。また、トナー中のワックス含有量は、１質量％〜３０質量％が好ましく、さらに好ましくは５質量％〜２０質量％である。
【００３５】
また、本発明では、透明トナーにワックスを含有させることが好ましい。透明トナー中にワックスを含有させることにより、画像表面の離型性が向上して定着時のオフセットによる微小な画像あれが防止されるので均一な光沢をより確実に発現することができる。さらに、ワックスが添加されている層が転写シート最上層に形成されるので、転写シート表面の離型効果が向上して、こすりに対する抵抗が強化される。その結果、形成されたフルカラー画像は長期にわたり高い光沢を維持することが可能になる。
【００３６】
次に、本発明に使用されるトナーの製造方法について説明する。本発明に使用されるトナーの製造方法は、特に限定されるものではないが、フルカラーのピクトリアル画像を高精細に再現するという視点から、製造工程中に粒径や形状の制御を行うことが可能な重合トナーが好ましい。
【００３７】
ここで、本発明に使用可能なトナーの代表的な製造例である樹脂粒子を凝集させて粒子形成を行う会合工程を有するトナーの製造方法を説明する。このトナーは、（１）樹脂粒子分散液の作製工程、（２）着色剤粒子分散液の作製工程、（３）粒子の会合工程、（４）着色粒子の固液分離工程、（５）乾燥工程、（６）着色粒子への外添剤処理工程、の工程を経て作製されるものである。以下、粒子の会合工程を有するトナーの製造方法を上記各工程の順に基づいて説明する。
（１）樹脂粒子分散液の作製工程
ここでいう樹脂粒子とは、いわゆるトナーの「結着樹脂」として機能するものをいう。樹脂粒子は、ラジカル重合性単量体を乳化重合して得ることが好ましいが、ポリエステル樹脂などを溶剤に溶解させた後、適宜脱溶剤して溶剤濃度を調整して得た樹脂を用いることも可能である。ラジカル重合性単量体としては、前述のビニル系単量体が挙げられる。
【００３８】
また、樹脂粒子の分子量を調整することを目的として、一般に使用される連鎖移動剤を使用することが可能である。連鎖移動剤としては、たとえば、オクチルメルカプタン、ドデシルメルカプタン、ｔ−ドデシルメルカプタン等のメルカプタン系化合物や、ｎ−オクチル−３−メルカプトプロピオン酸エステル、ターピノーレン、α−メチルスチレンダイマー等が挙げられる。
【００３９】
ラジカル重合性単量体を使用して重合を行う場合、ラジカル重合性単量体を水系媒体中に油滴分散させるために界面活性剤が必要になる。本発明に使用されるトナーを構成する樹脂粒子を作製する場合に使用可能な界面活性剤は、特に限定されるものではないが、以下のようなものが挙げられる。
【００４０】
たとえば、イオン性界面活性剤としては、スルホン酸塩（ドデシルベンゼンスルホン酸ナトリウム、アリールアルキルポリエーテルスルホン酸ナトリウム等）、硫酸エステル塩（ドデシル硫酸ナトリウム、テトラデシル硫酸ナトリウム、ペンタデシル硫酸ナトリウム、オクチル硫酸ナトリウム等）が挙げられる。
【００４１】
また、ノニオン性界面活性剤を使用することが可能であり、具体的には、ポリエチレンオキサイド、ポリプロピレンオキサイド、ポリプロピレンオキサイドとポリエチレンオキサイドを組み合わせたもの、ポリエチレングリコールと高級脂肪酸とのエステル化合物、アルキルフェノールポリエチレンオキサイド、ポリプロピレンオキサイドと高級脂肪酸とのエステル化合物、ソルビタンエステル等が挙げられる。
【００４２】
トナーにワックスを含有させるには、樹脂粒子を形成するラジカル重合性単量体に溶解させた後、重合を進行させることにより、樹脂粒子中に含有させることが好ましい。また、ワックス分散液を別途調整し、後述する会合工程において、樹脂粒子分散液、着色剤分散液とともに混合することで、これらの粒子を凝集、会合させることにより着色粒子内に取り込むことができる。
【００４３】
ここで、ワックス分散液の製造例について説明する。ワックス分散液は、非極性ワックス、極性ワックス、ノニオン界面活性剤をワックスの融点以上に加温して均一溶融させた後、たとえば、純水１００部にアニオン界面活性剤８部を添加して加温したものを別途用意しておき、これに前述のワックス溶融物を投入する。そして、ワックス溶融物を投入した液を超音波分散機で３０分〜２時間かけることにより、ワックス溶融物を液中に分散させ、ワックス分散液を作製する。
【００４４】
ここで、非極性ワックスと極性ワックスの混合比は、質量比で１５：１〜５０：１で、好ましくは２０：１〜４５：１である。
【００４５】
ワックス分散に用いる界面活性剤は、イオン性界面活性剤とノニオン界面活性剤を併用することが好ましい。ワックス分散に使用するイオン性界面活性剤とノニオン界面活性剤の具体例は、ラジカル重合性単量体を油滴分散させるために挙げたものと同様のものが挙げられる。使用可能なワックスは、前述のものが挙げられる。
（２）着色剤分散液の作製工程
着色剤粒子は、着色剤を水系媒体中に分散させることにより、調製することが可能である。着色剤の分散処理は、水系媒体中で界面活性剤濃度を臨界ミセル濃度（ＣＭＣ）以上にした状態で行われる。
【００４６】
着色剤の分散処理に使用する分散機は、特に限定されるものではないが、「クレアミックス（エム・テクニック（株）製）」に代表される機械式分散機、超音波分散機、機械的ホモジナイザー、マントンゴーリンや圧力式ホモジナイザー等の加圧分散機、サンドグラインダー、ゲッツマンミルやダイヤモンドファインミル等の媒体型分散機が使用可能である。
【００４７】
また、着色剤の分散処理に使用される界面活性剤は、前述の界面活性剤と同様のものが挙げられる。
【００４８】
着色剤としては、カーボンブラック、磁性体、染料、顔料等を任意に使用することが可能である。
【００４９】
黒色の着色剤として使用されるカーボンブラックとしては、たとえば、ファーネスブラック、チャンネルブラック、アセチレンブラック、サーマルブラック、ランプブラック等が挙げられ、磁性体としてはマグネタイトやフェライト等が挙げられる。
【００５０】
また、マゼンタもしくはレッド用の顔料としては、Ｃ．Ｉ．ピグメントレッド４８；１、Ｃ．Ｉ．ピグメントレッド５３；１、Ｃ．Ｉ．ピグメントレッド５７；１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１５４、Ｃ．Ｉ．ピグメントレッド１７７、Ｃ．Ｉ．ピグメントレッド１７８、Ｃ．Ｉ．ピグメントレッド２３８等が挙げられる。
【００５１】
オレンジもしくはイエロー用の顔料としては、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８、ソルベントイエロー１６２等が挙げられる。
【００５２】
グリーンもしくはシアン用の顔料としては、Ｃ．Ｉ．ピグメントブルー１５、Ｃ．Ｉ．ピグメントブルー１５；２、Ｃ．Ｉ．ピグメントブルー１５；３、Ｃ．Ｉ．ピグメントブルー１５；４、Ｃ．Ｉ．ピグメントブルー１６、Ｃ．Ｉ．ピグメントブルー６０、Ｃ．Ｉ．ピグメントブルー６２、Ｃ．Ｉ．ピグメントブルー６６等が挙げられる。
【００５３】
着色剤粒子の数平均１次粒径は、種類により多様であるが、概ね１０〜２００ｎｍが好ましい。
（３）粒子の会合工程
樹脂粒子、着色剤粒子等を会合させて着色粒子や透明トナーを構成する粒子を形成する工程である。すなわち、ワックスを内包した樹脂粒子と着色剤粒子とを会合させたり、樹脂粒子、着色剤粒子、ワックス粒子を会合させて着色粒子を形成する工程である。
【００５４】
樹脂粒子、着色剤粒子等を会合させる会合方法としては、樹脂粒子分散液、着色剤分散液、ワックス粒子分散液を混合し、混合液中に凝集剤（塩析剤）を添加することにより粒子を会合させる方法が挙げられる。なお、透明トナーを作製する場合には着色剤分散液を用いずにワックスを内包した樹脂粒子を会合する工程、樹脂粒子とワックス粒子とを会合する工程より粒子を形成させる。
【００５５】
粒子の会合を行う場合、樹脂粒子のガラス転移温度以下でこれら分散液の混合を行い、粒子の凝集を行いながら温度を上げて凝集させた粒子を融着（融合）させると同時に粒子の凝集を進行させる方法がある。この方法では、粒子を成長させつつ融着を進行させることができるので、粒子形状と粒子径分布を均一にすることができる。
【００５６】
このような観点から、粒子の会合工程では、凝集と融着を並行して進め、所望の粒子径まで成長したところで、凝集停止剤を添加して粒子の成長を停止させ、必要に応じて粒子形状を制御するために加熱を継続する「塩析／融着法」と呼ばれる会合方法を用いることが好ましい。
【００５７】
「塩析／融着法」による会合工程では、上記の重合工程により得られた樹脂粒子の分散液に着色剤分散液（場合によってはワックス粒子分散液も）を添加し、樹脂粒子と着色粒子とを塩析／融着させる。なお、本発明でいう「水系媒体」とは、主成分（５０質量％以上）が水からなるものをいう。水以外の成分としては、水に可溶性の有機溶媒が挙げられ、たとえば、メタノール、エタノール、イソプロパノール、ブタノール、アセトン等が挙げられる。
【００５８】
粒子の会合工程では、凝集剤として金属塩が好ましく用いられ、特に、２価または３価の金属塩が好ましく使用される。また、凝集を停止させる凝集停止剤として、１価の金属塩を用いることができる。
【００５９】
１価の金属塩としては、ナトリウム、カリウム、リチウム等のアルカリ金属の塩が挙げられ、２価の金属塩としては、カルシウム、マグネシウム等のアルカリ土類金属の塩、マンガンや銅の２価の塩が挙げられる。さらに、３価の金属塩としては、鉄やアルミニウム等の金属塩が挙げられる。
【００６０】
１価の金属塩の具体例としては、塩化ナトリウム、塩化カリウム、塩化リチウム等が挙げられる。また、２価の金属塩の具体例としては、塩化マグネシウム、塩化カルシウム、硝酸カルシウム、塩化亜鉛、硫酸銅、硫酸マグネシウム、硫酸マンガン等が挙げられる。さらに、３価の金属塩の具体例としては、塩化アルミニウム、塩化鉄等が挙げられる。これらは適宜選択される。
（４）着色粒子の固液分離工程
固液分離工程は、上記の工程で得られた着色粒子の分散液から当該着色粒子をろ別するろ過処理と、ろ別されて得られたトナーケーキ（ウエット状態の着色粒子をケーキ状に凝集させた集合物）から界面活性剤や塩析剤などの付着物を除去する洗浄処理を行う工程である。ろ過処理方法としては、遠心分離法、ヌッチェ等を使用して行う減圧ろ過法、フィルタープレス等を使用して行うろ過法などがあり、特に限定されるものではない。
（５）乾燥工程
乾燥工程は、固液分離工程で洗浄処理されて得られたトナーケーキを乾燥処理して、粉体形状の着色粒子を得る工程である。この工程で使用される乾燥機としては、スプレードライヤー、真空凍結乾燥機、減圧乾燥機などを挙げることができ、静置棚乾燥機、移動式棚乾燥機、流動層乾燥機、回転式乾燥機、攪拌式乾燥機などを使用することが好ましい。
【００６１】
乾燥された着色粒子の水分は、５質量％以下であることが好ましく、更に好ましくは２質量％以下とされる。なお、乾燥処理された着色粒子同士が、弱い粒子間引力で顆粒化することがあるが、この場合は当該顆粒物を解砕処理してもよい。解砕処理装置としては、ジェットミル、ヘンシェルミキサー、コーヒーミル、フードプロセッサー等の機械式の解砕装置を使用することができる。
（６）外添処理工程
外添処理工程は、乾燥処理された着色粒子に必要に応じ外部添加剤（外添剤ともいう）を添加して、画像形成に供することが可能なトナーにする工程である。外添剤を添加するために使用する装置としては、タービュラーミキサー、ヘンシェルミキサー、ナウターミキサー、Ｖ型混合機等の種々の混合装置が挙げられる。
【００６２】
外添剤の添加により、流動性、帯電性の改良及びクリーニング性の向上などが実現される。これら外添剤の種類は特に限定されるものではなく、種々の無機微粒子や有機微粒子及び滑剤が使用可能である。
【００６３】
無機微粒子としては、従来公知のものを使用することができる。具体的には、シリカ、チタニア、アルミナ、チタン酸ストロンチウム微粒子等が好ましく用いることができる。これら無機微粒子としては必要に応じて疎水化処理したものを用いても良い。具体的なシリカ微粒子としては、例えば日本アエロジル社製の市販品Ｒ−８０５、Ｒ−９７６、Ｒ−９７４、Ｒ−９７２、Ｒ−８１２、Ｒ−８０９、ヘキスト社製のＨＶＫ−２１５０、Ｈ−２００、キャボット社製の市販品ＴＳ−７２０、ＴＳ−５３０、ＴＳ−６１０、Ｈ−５、ＭＳ−５等が挙げられる。
【００６４】
チタニア微粒子としては、例えば、日本アエロジル社製の市販品Ｔ−８０５、Ｔ−６０４、テイカ社製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン社製の市販品ＴＡ−３００ＳＩ、ＴＡ−５００、ＴＡＦ−１３０、ＴＡＦ−５１０、ＴＡＦ−５１０Ｔ、出光興産社製の市販品ＩＴ−Ｓ、ＩＴ−ＯＡ、ＩＴ−ＯＢ、ＩＴ−ＯＣ等が挙げられる。
【００６５】
アルミナ微粒子としては、例えば、日本アエロジル社製の市販品ＲＦＹ−Ｃ、Ｃ−６０４、石原産業社製の市販品ＴＴＯ−５５等が挙げられる。
【００６６】
また、有機微粒子としては数平均一次粒子径が１０〜２０００ｎｍ程度の球形の有機微粒子を使用することができる。具体的には、スチレンやメチルメタクリレートなどの単独重合体やこれらの共重合体を使用することができる。
【００６７】
また、滑剤としては、例えばステアリン酸の亜鉛、アルミニウム、銅、マグネシウム、カルシウム等の塩、オレイン酸の亜鉛、マンガン、鉄、銅、マグネシウム等の塩、パルミチン酸の亜鉛、銅、マグネシウム、カルシウム等の塩、リノール酸の亜鉛、カルシウム等の塩、リシノール酸の亜鉛、カルシウムなどの塩等の高級脂肪酸の金属塩が挙げられる。
【００６８】
これら外添剤や滑剤の添加量は、トナー全体に対して０．１〜１０．０質量％が好ましい。また、外添剤や滑剤の添加方法は、タービュラーミキサー、ヘンシェルミキサー、ナウターミキサー、Ｖ型混合機などの種々の公知の混合装置を使用して添加することが可能である。
【００６９】
これらの無機微粒子や有機微粒子の平均粒径は５〜１０００ｎｍが好ましい。平均粒径がこの範囲内にあることで、トナー表面に添加した外添剤による凝集の発生を防ぎ、光沢性を損ねるおそれがない。
【００７０】
なお、透明トナーにおいては高い光沢度をムラなく均一に発現させるために、トナーの流動性と帯電性を制御することが好ましく、透明トナーの流動性と帯電性を制御する観点から、透明トナー表面にも無機微粒子や有機微粒子を外添させることが好ましい。
【００７１】
次に、本発明に係る画像形成方法が実施可能な画像形成装置について説明する。図１は、本発明に係る画像形成方法が実施可能なカラー画像形成装置の概略構成図である。
【００７２】
このカラー画像形成装置１は、大別して、カラー原稿の画像を読み取る原稿読取装置２と、原稿読取装置２で読み取られたカラー画像や図示しないパーソナルコンピュータ等から送信される画像データに基づいて画像出力を行う画像出力装置３とから構成される。
【００７３】
画像出力装置３は、静電潜像が形成される像担持体である感光体ドラム４と、感光体ドラム４の表面を一様帯電する帯電器５と、画像露光手段であるＲＯＳ６（Ｒａｓｔｅｒ  Ｏｕｔｐｕｔ  Ｓｃａｎｎｅｒ）と、感光体ドラム４上に形成された静電潜像を現像して複数のトナー画像を形成する現像装置７と、感光体ドラム４上に形成されたトナー画像を順次転写する中間転写ベルト８と、感光体ドラム４上に形成された複数のカラートナー画像を中間転写ベルト８に転写する第１の転写帯電器９と、中間転写ベルト８上に形成されたカラートナー画像を帯電する帯電器１０と、中間転写ベルト８に対向して透明トナーを現像する透明トナー現像装置１１と、中間転写ベルト８上のカラートナー画像と透明トナー画像を転写シート１２上に転写する第２の転写帯電器１３と、転写シート１２上に形成されたトナー画像と透明トナー画像を転写シート１２に定着する定着装置１４を有する。
【００７４】
原稿読取装置２は、図示しないプラテンガラス上に載置された原稿１５を、照明ランプ１６によって照明し、原稿１５からの反射光像をカラースキャナー１７によって、所定のドット密度（例えば、１６ドット／ｍｍ）で読み取る。
【００７５】
原稿読取装置２により読み取られた原稿１５の反射光像は、例えば、赤（Ｒ）、緑（Ｇ）、青（Ｂ）（各８ｂｉｔ）の３色の原稿反射率データとして画像処理装置１８に送られる。画像処理装置１８では、原稿１５の反射率データに対して、シェーディング補正、色補正、階調補正、シャープネス補正等の所定の画像処理が施されるとともに、イエロー（Ｙ）、マゼンタ（Ｍ）、シアン（Ｃ）、黒色（Ｋ）の４色の画像データに変換される。画像処理装置１８で画像処理が施された画像データは、イエロー（Ｙ）、マジェンタ（Ｍ）、シアン（Ｃ）、ブラック（Ｋ）の４色の画像データとしてＲＯＳ６に送られる。
【００７６】
ＲＯＳ６は、図１に示すように、レーザーダイオード１９を画像データに応じて変調し、このレーザーダイオード１９からは、画像データに応じて変調されたレーザー光ＬＢが出射される。このレーザーダイオード１９から出射されたレーザー光ＬＢは、図示しない回転多面鏡によって偏向走査され、ｆ・θレンズや反射ミラー等からなる光学系を介して像担持体としての感光体ドラム４上に走査露光される。
【００７７】
ＲＯＳ６によってレーザー光ＬＢが走査露光される感光体ドラム４は、図示しない駆動手段により矢印方向に所定速度で回転駆動する。感光体ドラム４の表面は、予め帯電器５により、所定の極性及び電位に帯電後、画像データに応じてイエロー（Ｙ）、マゼンタ（Ｍ）、シアン（Ｃ）、黒色（Ｋ）の各色に対応したレーザー光ＬＢが、順次、露光されて静電潜像が形成される。感光体ドラム４上に形成される静電潜像は、イエロー（Ｙ）、マゼンタ（Ｍ）、シアン（Ｃ）、黒色（Ｋ）の各色の現像器７Ｙ、７Ｍ、７Ｃ、７Ｋを備えた現像装置７により現像され、所定の色のトナー画像Ｔを形成する。
【００７８】
現像装置７は、イエロー（Ｙ）、マゼンタ（Ｍ）、シアン（Ｃ）、黒色（Ｋ）の各カラートナーにより、感光体ドラム４上に形成された対応する色の静電潜像を顕像化する。
【００７９】
感光体ドラム４上に順次形成された各色のトナー像Ｔは、感光体ドラム４の下部に配置された中間転写ベルト８上に第１の転写コロトロン９により多重に転写される。中間転写ベルト８は、図示しないロール状の部材に端部を固定することで張架され、感光体ドラム４の周速とほぼ同一の移動速度で矢印方向に沿って回転駆動する。
【００８０】
中間転写ベルト８には、感光体ドラム４上に形成されたカラートナー像Ｔが転写されるが、半導電性の特性を持つことが必要となる。中間転写ベルト８は、その表面をたとえば表面電位−５００Ｖに一様帯電した場合、電位半減時間を０．０５秒以上１．０秒以下とすることで転写コロトロン９でのカラートナー像を中間転写ベルト８への均一転写と転写帯電器１３でのカラートナー像を転写シート１２へのカラートナー像の均一転写を円滑に行えるようにしている。また、中間転写ベルト８が帯電器１０から透明トナー現像装置１１まで移動する間に中間転写ベルト８の表面電位を十分減衰させるようにしている。
【００８１】
中間転写ベルト８は、ポリイミド等の誘電体に導電性カーボン等の導電性無機粉や、ポリアニリン等の導電性高分子等を分散させることにより、電位半減時間を上記範囲にすることが可能である。ここで、電位半減時間は、まず中間転写ベルト８の裏面を接地して初期電位が−５００Ｖになるように帯電スコロトロンで表面を帯電し、これを電位計の直下に０．０５秒以内の時間で移動して電位低下を測定し、電位が−２５０Ｖになる時間（移動時間０．０５秒を含む）で定義される。
【００８２】
転写手段９としては、例えば、電圧を印加した導電性または半導電性のローラー、ブラシ、フィルム、ゴムブレード等を用いて、感光体ドラム４と中間転写ベルト８の間に電界を形成し、荷電トナー粒子を転写する手段、コロナ放電を利用したコロトロンやスコロトロン帯電器などで中間転写ベルト８の裏面をコロナ帯電して荷電トナー粒子を転写する。
【００８３】
中間転写ベルト８上には、形成する画像の色に応じて感光体ドラム４上に形成されるイエロー（Ｙ）、マゼンタ（Ｍ）、シアン（Ｃ）、黒色（Ｋ）の４色のすべてまたはその一部のトナー画像が、転写コロトロン９により順次重ね合わせられた状態で転写される。
【００８４】
また、イエロー（Ｙ）、マゼンタ（Ｍ）、シアン（Ｃ）、黒色（Ｋ）の４色のすべてまたはその一部のトナー画像が多重に転写された中間転写ベルト８の表面は、帯電器１０により、たとえば、マイナス極性の所定の電位に一様帯電される。なお、帯電器１０と対向する中間転写ベルト８の裏面には、バックアップロール２０が配設されている。
【００８５】
中間転写ベルト８上に形成されたカラートナー画像を帯電する帯電器１０は、例えば、導電性または半導電性のローラー、ブラシ、フィルム、ゴムブレード等を用いた接触帯電器、コロナ放電を利用したコロトロン帯電器やスコロトロン帯電器などの帯電器が挙げられる。ただし、中間転写ベルト８上のカラートナー像Ｔを乱さないという観点から、コロナ放電を利用したコロトロン帯電器やスコロトロン帯電器を用いた中間転写体と非接触方式の帯電手段が好ましい。
【００８６】
さらに、帯電器１０によって所定の極性、例えばマイナス極性に帯電されたカラートナー像Ｔ及び中間転写ベルト８の表面は、透明トナー現像装置１１によって透明トナーで現像される。なお、透明トナー現像装置１１と対向する中間転写ベルト８の裏面には、バックアップロール２１が配設されている。
【００８７】
中間転写ベルト８に対向して透明トナーを現像する透明トナー現像装置１１は、２成分現像装置、１成分現像装置が使用できるが、中間転写ベルト８上に形成されたカラートナー画像Ｔを乱さないことやフルカラーのピクトリアル画像形成というニーズから非接触の１成分現像装置が好ましい。
【００８８】
中間転写ベルト８上に転写されたカラートナー画像Ｔ及び透明樹脂層４０は、所定のタイミングで二次転写位置へと搬送される転写シート１２上に、中間転写ベルト８を支持するバックアップロール２２と、バックアップロール２２に圧接する第２の転写ロール１３の圧接力及び静電吸引力により転写される。転写シート１２は、カラー画像形成装置１の内部に配置された図示しない給紙カセットから、所定サイズのものが給紙される。そして、転写シート１２にはバックアップロール２２と第２の転写ロール１３とにより、中間転写ベルト８上からカラートナー画像Ｔ及び透明樹脂層４０が一括して転写される。
【００８９】
中間転写ベルト８上のカラートナー画像Ｔ及び透明樹脂層４０を転写シート１２上に転写する第２の転写ロール１３には公知の転写装置が使用可能である。たとえば、電圧を印加した一対の導電性または半導電性のロール等を用いて、中間転写体８と転写シート１２の間に電界を形成し、荷電トナー粒子を転写する手段、中間転写体８の裏面または転写シート１２の裏面に備えたコロトロン帯電器やスコロトロン帯電器などに対向電極を設けて、中間転写体８の裏面または転写材１２の裏面をコロナ帯電して荷電トナー粒子を転写する手段などが挙げられる。
【００９０】
中間転写ベルト８上からカラートナー画像Ｔと透明樹脂層４０が転写された転写シート１２は、中間転写ベルト８から分離後、定着装置１４に搬送される。転写シート１２上に形成されたカラートナー画像Ｔと透明樹脂層４０を、転写シート１２上に定着する定着装置１４としては、たとえば、加熱ロールと加圧ロールを用いてトナーを溶融変形させて定着する加熱ロール定着器が挙げられる。
【００９１】
また、図１に示すような転写シート１２上のカラートナー画像Ｔ及び透明樹脂層４０と接触する定着ベルト３０と、転写シート１２上のカラートナーＴ及び透明樹脂層４０を定着ベルト３０と接触させた状態で加熱溶融する加熱加圧装置３１と、加熱溶融したトナー画像を冷却し定着ベルト３０からカラートナー画像と透明樹脂層を剥離する冷却剥離手段３２を備えた定着装置も使用可能である。
【００９２】
定着ベルト３０は、ポリイミド等のポリマーフィルムによって無端ベルト状に形成したものが用いられ、剥離性の観点から、定着ベルト３０表面をシリコン樹脂やフッ素系樹脂で被覆することも好ましい。さらに、定着ベルト３０は、平滑性の観点から、７５度光沢度計で測ったときの表面の光沢度が６０以上であることが好ましい。
【００９３】
加熱加圧装置３１には、たとえば、図１に示すように、一定速度で駆動される一対の加熱・加圧ロール３３、３４の間に、定着ベルト３０とカラートナー画像Ｔと透明樹脂層４０が形成された転写シート１２を挟持しながら搬送して加熱加圧するものが挙げられる。加熱・加圧ロール３３、３４の一方または両方を、中心に熱源３５を備える等の方法で、その表面がカラートナー画像Ｔと透明樹脂層４０を溶融させる温度に加熱する。ロール３３と３４は、圧接されている。また、ロール３３、３４表面にシリコンゴムまたはフッ素ゴム層が設けたり、加熱加圧されるニップ領域の長さを１〜８ｍｍ程度の範囲に特定することも可能である。
【００９４】
定着装置１４は、図１に示すように、表面にカラートナー画像Ｔ及び透明樹脂層４０が転写された転写シート１２を加熱ロール３３と加熱ロール３３に定着ベルト３０を介して圧接する加圧ロール３４との圧接部（ニップ部）に、カラートナー画像Ｔと透明樹脂層４０が加熱ロール３３側に位置するようにして導入し、加熱ロール３３と加圧ロール３４との圧接部を通過させる間にカラートナー画像Ｔと透明樹脂層４０を加熱溶融して転写シート１２上に定着させる。透明樹脂層４０とカラートナー画像Ｔが冷却して固化した転写シート１２は剥離ロール３６によりシート自身の剛性により剥離される。
【００９５】
以上の工程を経て、転写シート１２上のカラートナー画像Ｔが存在しない非画像領域にも透明トナーによる透明樹脂層４０を有する画像が得られる。
【００９６】
本発明では、カラートナー画像形成に使用されるイエロー、マゼンタ、シアン、黒色トナーと透明樹脂層形成に使用される透明トナーの形状係数の平均値の差と、体積基準のメディアン径の差を前述の範囲に特定することにより、転写シート全面にわたり均一な光沢を有するフルカラー画像が得られるようになった。その結果、光沢にムラのない見映えのよいフルカラーの画像形成が安定して行えるようになった。
【実施例】
【００９７】
以下、実施例を挙げて具体的に説明するが、本発明の実施態様はこれに限定されるものではない。
１．現像剤（トナー）の作製
（１）トナーシェル用樹脂粒子ｓ１の作製
以下の重合性単量体を混合して重合性単量体溶液を調製した。すなわち、
スチレン                                                      ３２２．３ｇ
ｎ−ブチルアクリレート                                        １２１．９ｇ
メタクリル酸                                                    ３５．５ｇ
ｎ−オクチル−３−メルカプトプロピオン酸エステル                ９．５５ｇ
撹拌装置、温度センサ、冷却管、窒素導入装置を取り付けたセパラブルフラスコに、アニオン系界面活性剤Ｃ12Ｈ25ＯＳＯ3Ｎａ７．０８ｇをイオン交換水３０１０ｇに溶解させ、窒素気流下に２３０ｒｐｍの撹拌速度で撹拌しながら、内温を８０℃に昇温させて、界面活性剤溶液を調製した。
【００９８】
前記界面活性剤溶液に、重合開始剤（過硫酸カリウム：ＫＰＳ）９．２ｇをイオン交換水２００ｇに溶解させた開始剤溶液を添加して温度を７５℃にした後、前記重合性単量体溶液を１時間かけて滴下した。滴下終了後、７５℃にて２時間にわたり加熱、撹拌を行って重合を行い、トナーシェル用樹脂粒子を作製した。得られたトナーシェル用樹脂粒子を「トナーシェル用樹脂粒子ｓ１」とした。
（２）トナー母体用樹脂粒子分散液２の調製
撹拌装置、温度センサ、冷却管、窒素導入装置を取り付けたセパラブルフラスコに、アニオン系界面活性剤Ｃ12Ｈ25ＯＳＯ3Ｎａ７．０８ｇをイオン交換水３０１０ｇに溶解させ、窒素気流下に２３０ｒｐｍの撹拌速度で撹拌しながら、内温を８０℃に昇温させた。
【００９９】
前記界面活性剤溶液に、重合開始剤（過硫酸カリウム：ＫＰＳ）９．２ｇをイオン交換水２００ｇに溶解させた開始剤溶液を添加して温度を７５℃にした後、スチレン７０．１ｇ、ｎ−ブチルアクリレート１９．９ｇ、メタクリル酸１０．９ｇからなる単量体混合液を１時間かけて滴下した。滴下終了後、この系を７５℃で２時間にわたり加熱、撹拌を行って重合を行い（第１段重合）、「トナー母体用樹脂粒子分散液（２Ｈ）」を調製した。
【０１００】
次に、撹拌装置を取り付けたフラスコに、ペンタエリスリトールテトラベヘン酸エステル１３１．２ｇを、スチレン１０５．６ｇ、ｎ−ブチルアクリレート３０．０ｇ、メタクリル酸６．２ｇおよびｎ−オクチル−３−メルカプトプロピオン酸エステル５．６ｇからなる単量体混合液に添加し、９０℃に加温し溶解させて単量体溶液を調製した。
【０１０１】
一方、撹拌装置を取り付けたフラスコに、アニオン系界面活性剤Ｃ12Ｈ25ＯＳＯ3Ｎａ１．６ｇをイオン交換水２７００ｇに溶解させた界面活性剤溶液を調製し、内温を９８℃に昇温させ、前述の「トナー母体用樹脂粒子分散液（２Ｈ）」を固形分換算で２８ｇ添加した。
【０１０２】
次いで、循環経路を有する機械式分散機「クレアミックス（ＣＬＥＡＲＭＩＸ）」（エム・テクニック（株）製）により、「トナー母体用樹脂粒子分散液（２Ｈ）」を含有する界面活性剤溶液中に、前記単量体溶液を８時間かけて混合分散させ、均一な分散粒子径を有する乳化粒子（油滴）が分散された乳化液を調製した。
【０１０３】
次いで、この分散液（乳化液）に、重合開始剤（過硫酸カリウム：ＫＰＳ）５．１ｇをイオン交換水２４０ｇに溶解させた開始剤溶液と、イオン交換水７５０ｇとを添加し、この系を９８℃にて１２時間にわたり加熱、撹拌して重合（第２段重合）を行った。第２段重合により、樹脂粒子表面にペンタエリスリトールテトラベヘン酸エステルを含有した樹脂を被覆してなる複合樹脂粒子の分散液（２ＨＭ）を得た。
【０１０４】
さらに、複合樹脂粒子分散液（２ＨＭ）全量を投入した撹拌装置付きのフラスコに、重合開始剤（過硫酸カリウム：ＫＰＳ）７．４ｇをイオン交換水２００ｇに溶解した開始剤溶液を添加し、温度を８０℃に保った状態で、スチレン３００ｇ、ｎ−ブチルアクリレート９５ｇ、メタクリル酸１５．３ｇおよびｎ−オクチル−３−メルカプトプロピオン酸エステル１０．４ｇからなる単量体混合液を１時間かけて滴下し、この系を８０℃で２時間にわたり加熱、撹拌して重合（第３段重合）を行った。その後、この系を２８℃まで冷却して、前述の複合樹脂粒子表面に樹脂を被覆した構造の複合樹脂粒子からなる「トナー母体用樹脂粒子分散液２」を調製した。
（３）着色剤分散液（Ｂｋ）の調製
アニオン性界面活性剤Ｃ10Ｈ21（ＯＣＨ2ＣＨ2）2ＯＳＯ3Ｎａ９０ｇをイオン交換水１６００ｇに添加し、溶解、撹拌させた溶液に、カーボンブラック（リーガル３３０Ｒ：キャボット社製）４００ｇを徐々に添加した。次に、機械式分散機ＣＬＥＡＲＭＩＸ（エム・テクニック（株）製）を用いて分散処理して着色剤分散液（Ｂｋ）を調製した。この分散液における着色剤粒子の粒子径を、電気泳動光散乱光度計「ＥＬＳ−８００」（大塚電子社製）を用いて測定したところ、１１０ｎｍであった。
（４）着色剤分散液（Ｙ）、（Ｍ）、（Ｃ）の調製
上記着色剤分散液（Ｂｋ）の作製において、カーボンブラック（リーガル３３０Ｒ：キャボット社製）の代わりに、Ｃ．Ｉ．Ｐｉｇｍｅｎｔ  Ｙｅｌｌｏｗ７４を３８０ｇ用いた他は同様の手順でイエローの着色剤分散液（Ｙ）を作製した。また、上記カーボンブラックの代わりに、Ｃ．Ｉ．Ｐｉｇｍｅｎｔ  Ｒｅｄ１２２を３９０ｇ用いた他は同様の手順でマゼンタの着色剤分散液（Ｍ）を作製した。さらに、上記カーボンブラックの代わりに、Ｃ．Ｉ．Ｐｉｇｍｅｎｔ  Ｂｌｕｅ１５：３を３７５ｇ用いた他は同様の手順でシアンの着色剤分散液（Ｃ）を作製した。得られた着色剤分散液における着色剤粒子の粒子径を前述の電気泳動光散乱光度計「ＥＬＳ−８００」を用いて測定したところ、着色剤分散液（Ｙ）は１０８ｎｍ、（Ｍ）は１１２ｎｍ、（Ｃ）は１０７ｎｍであった。
（５）会合工程
トナー母体用樹脂粒子分散液２  ４３９．２ｇ（固形分換算）、イオン交換水９００ｇ、「着色剤分散液（Ｂｋ）」２００ｇを、温度センサ、冷却管、窒素導入装置、撹拌装置を取り付けた反応容器（四つ口フラスコ）に入れ撹拌した。容器内の温度を３０℃に調整した後、この液に５モル／リットルの水酸化ナトリウム水溶液を加えてｐＨを１１．０に調整した。
【０１０５】
次いで、塩化マグネシウム・６水和物１２．１ｇをイオン交換水１０００ｇに溶解させた水溶液を、撹拌下で３０℃にて１０分間かけて添加した。３分間放置後、この系を６０分間かけて９０℃まで昇温し、粒子径を成長させて会合反応を行った。その状態で「コールターマルチサイザーIII（ベックマン・コールター社製）」にて会合粒子の粒径を測定し、体積基準メディアン径が６μｍになった時点で、塩化ナトリウム４０．２ｇをイオン交換水１０００ｇに溶解した水溶液を添加して粒子成長を停止させた。引き続き、熟成処理として液温度を９８℃にして６時間にわたり加熱撹拌して融着を継続させた。
【０１０６】
さらに、トナーシェル用樹脂粒子（ｓ１）９６ｇを添加して、３時間にわたり加熱撹拌を継続して会合粒子表面に融着させた。この後、塩化ナトリウム４０．２ｇを添加し、冷却速度８℃／分で３０℃まで冷却し、塩酸を添加してｐＨを２．０に調整し、撹拌を停止した。生成した粒子を濾過し、４５℃のイオン交換水で繰り返し洗浄し、その後、４０℃の温風で乾燥して「着色粒子１Ｂｋ」を得た。得られた「着色粒子１Ｂｋ」の形状係数の平均値、及び、体積基準メディアン径は後述する表１に示す値となった。
（６）着色粒子２Ｂｋ、着色粒子３Ｂｋの作製
着色粒子１Ｂｋの会合工程において、会合粒子の粒径が体積基準メディアン径で４μｍになった時点で上記塩化ナトリウム水溶液を添加した他は同様にして「着色粒子２Ｂｋ」を作製した。また、会合粒子の粒径が体積基準メディアン径で８μｍになった時点で上記塩化ナトリウム水溶液を添加し、さらに、液温度を９８℃にして９時間にわたり加熱撹拌を実施した他は同様にして「着色粒子３Ｂｋ」を作製した。
（７）トナー１Ｂｋ〜３Ｂｋの作製
得られた「着色粒子１Ｂｋ」、「着色粒子２Ｂｋ」、「着色粒子３Ｂｋ」に、数平均１次粒子径が１２ｎｍ、疎水化度が６８の疎水性シリカを１質量％、及び、数平均１次粒子径が２０ｎｍ、疎水化度が６３の疎水性酸化チタンを１．２質量％となるように、添加して、ヘンシェルミキサにより混合して「黒色トナー１Ｂｋ〜３Ｂｋ」を得た。
（８）トナー１Ｙ〜３Ｙ、１Ｍ〜３Ｍ、１Ｃ〜３Ｃの作製
「トナー１Ｂｋ〜３Ｂｋ」の作製において、カーボンブラック（リーガル３３０Ｒ：キャボット社製）に代わり、Ｃ．Ｉ．Ｐｉｇｍｅｎｔ  Ｙｅｌｌｏｗ７４を用いた他は同様にして「イエロートナー１Ｙ〜３Ｙ」を、Ｃ．Ｉ．Ｐｉｇｍｅｎｔ  Ｒｅｄ１２２を用いた他は同様の手順で「マゼンタトナー１Ｍ〜３Ｍ」を、Ｃ．Ｉ．Ｐｉｇｍｅｎｔ  Ｂｌｕｅ１５：３を用いた他は同様の手順で「シアントナー１Ｃ〜３Ｃ」を作製した。
（９）透明トナー１Ｔ〜３Ｔの作製
着色粒子１Ｂｋ〜３Ｂｋで行った会合工程において、反応容器中に添加するトナー母体用樹脂粒子分散液２を６３９．２ｇ（固形分換算）に変更し、着色剤分散液（Ｂｋ）を添加せずに反応液を調整した他は同様にして会合反応を行った。その状態で「コールターカウンターＴＡ−III（ベックマン・コールター社製）」にて会合粒子の粒径を測定し、体積基準メディアン径が６μｍになった時点で、塩化ナトリウム４０．２ｇをイオン交換水１０００ｇに溶解した水溶液を添加して粒子成長を停止させトナーを、「透明トナー１Ｔ〜３Ｔ」を作製した。
（１０）トナー４Ｂｋ〜４Ｔの作製
着色粒子１Ｂｋの会合工程において、塩化マグネシウム・６水和物の水溶液添加後に行っていた９０℃までの昇温を８５℃に変更して会合を行った他は同様にして、トナー４Ｂｋ〜４Ｔを作製した。
（１１）トナー５Ｂｋ〜５Ｔ及び６Ｂｋ〜６Ｔの作製
着色粒子１Ｂｋの会合工程において、塩化マグネシウム・６水和物の水溶液添加後に行っていた９０℃までの昇温を８０℃までに変更して会合を行った他は同様にして、トナー５Ｂｋ〜５Ｔを作製した。
【０１０７】
また、トナー５Ｂｋ〜５Ｔの作製において、会合粒子の粒径が体積基準メディアン径で８μｍになった時点で上記塩化ナトリウム水溶液を添加した他は同様にして「トナー６Ｂｋ〜６Ｔ」を作製した。
（１２）トナー７Ｂｋ〜７Ｔの作製
着色粒子２Ｂｋの会合工程において、塩化マグネシウム・６水和物の水溶液添加後に行っていた９０℃までの昇温を７５℃までに変更して会合を行った他は同様にして「トナー７Ｂｋ〜７Ｔ」を作製した。
（１３）トナー８Ｂｋ〜８Ｔの作製
着色粒子１Ｂｋの会合工程において、塩化マグネシウム・６水和物の水溶液添加後に行っていた９０℃までの昇温を７０℃までに変更して会合を行った他は同様にして「トナー８Ｂｋ〜８Ｔ」を作製した。
【０１０８】
また、「トナー８Ｂｋ〜８Ｔ」の作製において、会合粒子の粒径が体積基準メディアン径で４．０μｍになった時点で前述の塩化ナトリウム水溶液を添加した他は同様にして「トナー９Ｂｋ〜９Ｔ」を作製した。さらに、「トナー８Ｂｋ〜８Ｔ」の作製において、会合粒子の粒径が体積基準メディアン径で８．０μｍになった時点で前述の塩化ナトリウム水溶液を添加した他は同様にして「トナー１０Ｂｋ〜１０Ｔ」を作製した。
【０１０９】
作製した各トナーの形状係数の平均値と体積基準メディアン径の値を表１に示す。
【０１１０】
【表１】
0004618109.tif 000002
【０１１１】
（１４）現像剤の調製
表１に記載の各トナーに、シリコーン樹脂を被覆した体積平均粒径６０μｍのフェライトキャリアを混合し、トナー濃度が８％となるように、Ｖ型混合機で２０分間混合して、現像剤１（１Ｂｋ、１Ｙ、１Ｍ、１Ｃ、１Ｔ）〜１０（１０Ｂｋ、１０Ｙ、１０Ｍ、１０Ｃ、１０Ｔ）を調製した。そして、表２に示すように、透明トナーの現像剤と着色トナーの現像剤を組み合わせ、実施例１〜１３、比較例１〜５とした。これらの組み合わせにおけるトナーの形状係数平均値差とトナーの粒径差を表２に示す。
【０１１２】
【表２】
0004618109.tif 000003
【０１１３】
２．評価実験
（１）評価装置
評価装置としては、図１に示すフルカラー画像形成装置を用いて評価を行った。なお、定着速度は２４５ｍｍ／ｓｅｃ（約５０枚／分（Ａ４版、横送り））で、加熱ロール表面温度を１２０℃とした。
（２）評価用紙
評価用の用紙（記録紙）としては、下記手順で作製した非光沢紙（６４ｇ／ｍ2）を用いた。
【０１１４】
広葉樹漂白クラフトパルプ（ＬＢＫＰ）をフリーネス４８０ｍｌ（カナダ標準フリーネス、ＣＳＦ）に叩解した後、絶乾パルプ当たり合成サイズ剤「ＳＰＳ−３００」（荒川化学工業社製）を０．２質量％、硫酸バンドを１．０質量％、無機填料としてタルクを５質量％添加して紙料を調整し、この紙料を用いてシムホーマー湿式抄紙機「ＢＡＬＭＥＴ」（住友重工社製）において９５０ｍ／分で抄造し、ゲートロールサイズプレス装置においてポリビニルアルコールと浸透剤からなる固形分濃度５質量％の塗布液（ポリビニルアルコール「Ｐ−７０００」（日本合成化学工業社製）固形分当たりポリグリコール型非イオン界面活性剤「ハイルーブＤ５５０」（第一工業社製薬社製）を１５ｐｐｍ添加）を紙の表面と裏面に塗布し、全体の塗布量を０．５５ｇ／ｍ2とし、坪量６４ｇ／ｍ2の非光沢紙（フォーム用紙）を製造した。得られた非光沢紙の光沢度は６％であった。
（３）評価
〈光沢度差の測定〉
画像の光沢度（グロス）の測定には、Ｇｌｏｓｓ  Ｍｅｔｅｒ  ＧＭ−２６Ｄ（村上色彩技術研究所）を用い、画像に対する光の入射角度を７５度にした。評価した画像には、シアン画像信号が１０％、５０％、１００％の均一シアン画像と、シアン画像信号、マゼンタ画像信号、イエロー画像信号を各５０％としてカラートナーを現像したプロセスグレー画像と、シアン画像信号、マゼンタ画像信号、イエロー画像信号を各１００％としてカラートナーを現像したプロセスブラック画像と、カラートナーの画像信号がすべて０％の画像とからなる４種類の画像を用いた。そして、これらの画像の光沢度差の最大値を求め、以下の基準に従い、評価を行った。
【０１１５】
◎：光沢度の差が１５未満
○：光沢度の差が１５以上３０未満
×：光沢度の差が３０以上
〈標準光沢度〉
標準光沢度は、記録材をトナーが９０％以上被覆している画像部分において、入射角７５°にてグロスメーター  ＶＧＳ−１Ｄ（日本電色工業株式会社社製）により測定した。
【０１１６】
標準光沢度は、１７〜３７であれば、適度な光沢により写真画像に立体感があり、文字も読みやすい。
【０１１７】
◎：標準光沢度が２５〜３７
○：標準光沢度が１７〜２５
×：標準光沢度が１７未満
〈光沢度ムラ〉
評価用プリント画像は、現像後、感光体上のトナー付着量が０．４ｍｇ／ｃｍ2となる条件で、５ｃｍ×２ｃｍのトナー画像を感光体上に形成し、このトナー画像を転写紙上にに転写し、熱定着して作成した。
【０１１８】
この評価用プリント画像を１０人のパネラーに目視観察させ、下記評価を行った。
【０１１９】
◎：トナー画像のムラを感じると回答した人数が０〜１名
○：トナー画像のムラが気になると答えた人が２名〜４名
×：トナー画像のムラが気になると答えた人が５名以上。
〈ハーフトーン画像の定着性〉
Ｃ、Ｍ、Ｙ、Ｂｋの各ハーフトーン画像（トナー付着量が０．２ｍｇ／ｃｍ2）をそれぞれ出力し、１Ｐａの荷重で２０回こすった前後の反射濃度の比率で評価した。
【０１２０】
◎：８０％以上
○：７０％以上８０％未満
×：７０％未満
結果を表３に示す。
【０１２１】
【表３】
0004618109.tif 000004
【０１２２】
上記表３に示すように、実施例１〜１３では、光沢度差、標準光沢度、光沢度ムラ等いずれも良好な評価結果が得られたのに対し、比較例１〜５では評価項目のいずれかが達成されておらず、本発明の効果が奏されないことが確認された。このように、本発明に係る画像形成方法により、高い光沢を有するカラー画像を長期にわたり維持することが可能であることが確認された。
【０１２３】
ところで、今回の評価実験では、ハーフトーン画像の定着性がいずれも良好な結果となったが、これは、ワックスを含有した透明トナーの層が画像最上層に形成される結果、こすりに対する抵抗性が付与されたことによるものと推測される。さらに、実施例１〜１３ではより定着性が向上しているが、これは、画像形成に使用されるトナーの形状と大きさを特定することで、定着時におけるオフセット発生が回避され、トナー画像表面での微小な画像あれの発生が防止されたためと推測される。
【図面の簡単な説明】
【０１２４】
【図１】透明トナーを搭載可能なカラー画像形成装置の概略図である。
【符号の説明】
【０１２５】
１  カラー画像形成装置
４  感光体ドラム（像担持体）
７  現像装置
８  中間転写ベルト（中間転写体）
９  第１の転写帯電器
１０  帯電器
１１  透明トナー現像装置
１２  転写シート
１３  第２の転写帯電器
１４  定着装置
４０  透明樹脂層
Ｔ  カラートナー画像
【図１】
0004618109.tif 000005